СПОСОБ СТРОИТЕЛЬСТВА АВТОМОБИЛЬНЫХ ДОРОГ И КОНСТРУКЦИЯ АВТОМОБИЛЬНЫХ ДОРОГ

1. Способ строительства автомобильных дорог, включающий сооружение канав и водоотводящих устройств, подготовку грунтового земляного полотна, сооружение подстилающего слоя и дорожного покрытия, отличающийся тем, что между подстилающим слоем и дорожным покрытием формируют основной слой, а подготовку грунтового земляного полотна производят путем разравнивания его с покрытием связующей добавкой и последующим укатыванием его, а при отсутствии грунтового земляного полотна его предварительно образуют путем нанесения смеси из песка, золошлаков и/или отходов угледобычи, воды и связующей добавки, а подстилающий слой формируют из смеси цемента, песка, наполнителя мелкой фракции либо глины, либо мелкого гравия, либо отходов теплоэлектростанций, воды, связующей добавки, укладывают, разравнивают и уплотняют, затем либо напыляют, либо разбрызгивают связующую добавку, с последующим уплотнением игольчатыми катками до плотности не менее 1600 кг/м3, а основной слой дорожного покрытия формируют из натурального гравия, песка, и/ли песчаных глин, стабилизаторов в виде цемента, и/или извести, и/или битума, и/или асфальтобетон и связующей добавки, при этом в качестве связующей добавки используют:
1 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетаний при весовом соотношении цеолитов и хлоридов 0,01-0,42:1 соответственно;
2 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетаний при весовом соотношении цеолитов и хлоридов 0,01-0,42:1 соответственно с добавлением шунгита в количестве 0,2-3 мас.% и волостонита в количестве 0,2-4 мас.%,
3 - либо добавку шунгита в количестве 0,5-4 мас.% и волостонита в количестве 0,5-5 мас.%,
4 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетании при весовом соотношении цеолитов и хлоридов 0,01-0,42:1 соответственно, с добавлением шунгита в количестве 0,5-4 мас.%;
5 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетаний при весовом соотношении цеолитов и хлоридов 0,01-0,42:1 соответственно, с добавлением волостонита в количестве 0,5-5 мас.%;
6 - либо шунгит в количестве 0,5-6 мас.%;
7 - либо волостонит в количестве 0,5-7 мас.%.
2. Конструкция автомобильных дорог, включающая естественное грунтовое земляное полотно, подстилающий слой, дорожное покрытие, водоотводящие выпуски и канавы, характеризующаяся тем, что между подстилающим слоем и дорожным покрытием расположен основной слой, причем от оси симметрии дороги к обочинам дорога имеет уклон 1-2°, а каждый слой дороги содержит либо одну связующую добавку, либо их смесь, перемешанную с составляющими слоя, при этом в качестве связующих добавок используют: 1 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетаний при весовом соотношении цеолитов и хлоридов 0,01-0,42:1 соответственно;
2 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетаний при весовом соотношении цеолитов и хлоридов 0,01-0,42:1 соответственно с добавлением шунгита в количестве 0,2-3 мас.% и волостонита в количестве 0,2-4 мас.%,
3 - либо добавку шунгита в количестве 0,5-4 мас.% и волостонита в количестве 0,5-5 мас.%,
4 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетаний при весовом соотношении цеолитов и хлоридов 0,01-0,42:1 соответственно, с добавлением шунгита в количестве 0,5-4 мас.%;
5 - либо добавку в количестве от 0,1-6,0 мас.%, включающую цеолит, выбранный из группы, содержащей цеолиты волокнистого типа, цеолиты со связанными двойной связью 4-кольцевыми цепочками, цеолиты с 6 кольцами, цеолиты с 8, 10 и/или 12 кольцами и хлориды металлов, выбранные из группы, содержащей хлорид натрия, хлорид калия, хлорид магния, хлорид кальция, хлорид бария, хлорид стронция, хлорид алюминия и их сочетаний при весовом соотношении цеолитов и хлоридов 0,01-0,42:1 соответственно, с добавлением волостонита в количестве 0,5-5 мас.%;
6 - либо шунгит в количестве 0,5-6 мас.%;
7 - либо волостонит в количестве 0,5-7 мас.%.